(57)【要約】【課題】  補強強度の高いコンクリート構造物の補強方法を提供すること。【解決手段】  床版１の下面３に、帯状に溝５が掘られ、その溝５に、補強用のアラミド繊維シート成形物７が接着されている。溝５は、例えば約縦４１０ｍｍ×横５０ｍｍ×平均の深さ７ｍｍの帯状であり、下面３の中央に形成されている。また、溝５の底面９は、粗骨材が露出するまで削られている。アラミド繊維シート成形物７は、溝５の平面形状とほぼ同様（僅かに小さい寸法）である。つまり、アラミド繊維シート成形物７は、例えば約縦４１０ｍｍ×横５０ｍｍ×厚み０．５７２ｍｍの１枚のシートであり、溝５の底面９全体を覆うように接着されている。【選択図】  図１
2005307439.tif 000002
【特許請求の範囲】
【請求項１】
コンクリート構造物の表面を切削して、粗骨材を露出させ、該粗骨材が露出した箇所に補強用繊維シート又は補強用繊維シート成形物を接着することを特徴とするコンクリート構造物の補強方法。
【請求項２】
コンクリート構造物の表面を切削して、粗骨材が露出した溝を形成し、該溝に補強用繊維シート又は補強用繊維シート成形物を接着することを特徴とする前記請求項１に記載のコンクリート構造物の補強方法。
【請求項３】
前記表面を切削した部分の深さが、鉄筋位置までの範囲であることを特徴とする前記請求項１に記載のコンクリート構造物の補強方法。
【請求項４】
前記コンクリート構造部材の曲げ応力の主方向又は主方向と交差方向に、前記補強用繊維シート又は補強用繊維シート成形物を接着することを特徴とする前記請求項１〜３のいずれかに記載のコンクリート構造物の補強方法。
【請求項５】
複数の前記補強用繊維シート又は補強用繊維シート成形物を、交差して配置して接着することを特徴とする前記請求項１〜４のいずれかに記載のコンクリート構造物の補強方法。
【請求項６】
複数の前記補強用繊維シート又は補強用繊維シート成形物を、並列に配置して接着することを特徴とする前記請求項１〜４のいずれかに記載のコンクリート構造物の補強方法。
【請求項７】
コンクリート構造物が、水平方向、鉛直方向、垂直方向、又は斜め方向に配置される構造物であることを特徴とする前記請求項１〜６のいずれかに記載のコンクリート構造物の補強方法。
【請求項８】
下記手順にて、前記補強用繊維シート又は補強用繊維シート成形物を接着することを特徴とする前記請求項１〜７のいずれかに記載のコンクリート構造物の補強方法。
１．コンクリート表面を切削
２．切削した箇所にプライマー塗布
３．パテ材塗布
３．含浸接着剤下塗り
４．補強用繊維シート又は補強用繊維シート成形物貼りつけ
５．含浸接着剤塗布
６．保護塗装
【請求項９】
下記手順にて、前記補強用繊維シート又は補強用繊維シート成形物を接着することを特徴とする前記請求項１〜７のいずれかに記載のコンクリート構造物の補強方法。
１．コンクリート表面を切削
２．切削した箇所に接着剤塗布
３．補強用繊維シート又は補強用繊維シート成形物貼りつけ
４．保護塗装
【請求項１０】
下記手順にて、補強用繊維シート又は補強用繊維シート成形物を接着することを特徴とする前記請求項１〜７のいずれかに記載のコンクリート構造物の補強方法。
１．コンクリート表面を切削
２．切削した箇所に補強用繊維シート又は補強用繊維シート成形物を仮固定し、シート側面をシール
３．接着剤をコンクリートと補強用繊維シート又は補強用繊維シート成形物との間に注入
４．保護塗装
【発明の詳細な説明】
【技術分野】
【０００１】
本発明は、例えば鉄筋コンクリート構造（以下ＲＣ構造）、ＰＣ構造、ＰＲＣ構造、ＳＲＣ構造等の補強方法に関する。
【背景技術】
【０００２】
従来より、ＲＣ構造の柱や橋脚を補強する方法として、柱や橋脚に補強用繊維シート成形物を巻き付けて補強する方法が知られている。
この補強方法としては、例えば下記手順にて補強方法する補強方法Ａ〜Ｃが知られている（特許文献１〜３参照）。
【０００３】
＜補強方法Ａ＞
１．コンクリート表面のサンディング処理（レイタンス除去）
２．プライマー塗布
３．パテ材塗布
３．含浸接着剤下塗り
４．補強用繊維シート成形物貼りつけ
５．含浸接着剤塗布
６．保護塗装
＜補強方法Ｂ＞
１．コンクリート表面のサンディング処理
２．接着剤塗布
３．補強用繊維シート成形物貼りつけ
４．保護塗装
＜補強方法Ｃ＞
１．コンクリート表面のサンディング処理
２．補強用繊維シート成形物を仮固定し、シート側面をシール
３．接着剤をコンクリートと補強用繊維シート成形物との間に注入
４．保護塗装
【特許文献１】特開平２００４−２７７１８号公報   （第８頁）
【特許文献２】特開平２００４−４４３２２号公報   （第４頁）
【特許文献３】特許第３４７７１１８号公報   （第３頁）
【発明の開示】
【発明が解決しようとする課題】
【０００４】
しかしながら、前記特許文献１〜３の技術では、鉛直方向に配置される柱や橋脚の補強には有効であるが、水平方向に配置される床版や梁の強度補強には、必ずしも十分では無いという問題があった。
【０００５】
例えばコンクリート版の下面に補強用繊維シート成形物を貼り付けた供試体に、曲げ強度試験を実施すると、所定強度以上では、コンクリート下面の表面層が補強用繊維シート成形物に付着した状態で剥離し、コンクリート構造物が破壊されるので、強度の点で一層の改善が望まれていた。
【０００６】
本発明は上記問題点を解決するものであり、その目的は、補強強度の高いコンクリート構造物の補強方法を提供することである。
【課題を解決するための手段】
【０００７】
（１）請求項１の発明では、コンクリート構造物の表面を切削して、粗骨材を露出させ、その粗骨材が露出した箇所に補強用繊維シート又は補強用繊維シート成形物を接着する。
【０００８】
コンクリートは細骨材、粗骨材がセメントペーストの接着力によって固形したものである。粗骨材の表面に補強用繊維シート又は補強用繊維シート成形物を接着する利点は、粗骨材の表面以外の部分は強固なコンクリート内に埋め込まれた状態であり、容易に剥がれることがないことにある。コンクリートの表面付近はセメントペースト分が多いため、粗骨材表面に接着するのに比べ、接着効果が低い。従って、本発明では、表面層に補強用繊維シート又は補強用繊維シート成形物を貼り付けるのではなく、コンクリート構造材の内部に食い込んでいる粗骨材が露出した箇所に、その部分を覆うように補強用繊維シート又は補強用繊維シート成形物を接着する。
【０００９】
これによって、特に桁、床版や梁等のコンクリート構造物に大きな力が加わった場合でも、単にコンクリート表面に補強用繊維シート又は補強用繊維シート成形物を接着した場合に比べて、補強用繊維シート又は補強用繊維シート成形物に接着された状態で表面層が剥離することがなく、強固に接着するので、コンクリート構造材に破壊が発生し難く、極めて補強強度が高いという効果がある。
尚、前記粗骨材としては、砂利や砕石などの骨材のうち、5ｍｍふるいに85％以上とどまる材料が挙げられる。
前記補強用繊維シート又は補強用繊維シート成形物としては、コンクリート構造物の補強に一般に使用しているアラミド繊維シート成形物・炭素繊維シート成形物などが挙げられる。この補強用繊維シート又は補強用繊維シート成形物としては、１枚のシート又は複数枚のシートを積層した積層シートを用いることができる。また、１枚のシートの厚みとしては、０．１〜１ｍｍが挙げられる。積層枚数としては、２〜１０枚程度が挙げられる。前記積層シートは、コンクリート構造体に順次シートを貼り付けることにより形成でき、積層シートの方が補強強度が高い。
尚、補強用繊維シート成形物とは、補強用繊維シートの材料である繊維を、エポキシ、ウレタン、アクリル系の樹脂等をバインダーとして固定して成形物としたものである。（以下同様）
（２）請求項２の発明では、コンクリート構造物の表面を切削して、粗骨材が露出した溝を形成し、この溝に補強用繊維シート又は補強用繊維シート成形物を接着する。
【００１０】
本発明は、コンクリートを切削した部分の形状を示したものである。本発明では、コンクリート構造材の粗骨材が露出した溝の底面に、その底面を覆うように補強用繊維シート又は補強用繊維シート成形物を接着するので、極めて補強強度が高い。
【００１１】
尚、前記溝の平面形状としては、長方形（特に帯状）が挙げられるが、それに限られるものではない。前記溝に補強用繊維シート又は補強用繊維シート成形物を接着する場合には、溝の底面をできるだけ多く覆うことが好ましく、底面が完全に隠れる様に完全に覆うことが最も好ましい。（以下同様）
（３）請求項２の発明では、切削した箇所（例えば溝）の深さとして、鉄筋が露出する位置までの範囲を採用する。
【００１２】
本発明は、好ましい溝等の深さを例示したものである。つまり、コンクリートの品質あるいは状態が悪い場合にはコンクリート粒子間の結合が安定した深さまで溝を削り、場合によっては鉄筋が露出する位置まで削る必要がある。一方、浅過ぎると、粗骨材が十分に露出しないので、この範囲（例えば２〜３０ｍｍの深さ）が好適である。
【００１３】
（４）請求項４の発明では、コンクリート構造物内の鉄筋と同じ方向に、補強用繊維シート又は補強用繊維シート成形物を接着する。
本発明では、コンクリート構造部材の曲げ応力の主方向又は主方向と交差方向に、補強用繊維シート又は補強用繊維シート成形物の繊維方向合わせて接着するので、そうでない場合と比べて、補強強度が高いという効果がある。特に床版や梁の場合には、主鉄筋の伸びる方向又は橋軸直角方向と垂直に大きな力が加わるので、本発明の方法が有効と考えられる。
【００１４】
（５）請求項５の発明では、複数の補強用繊維シート又は補強用繊維シート成形物を交差して配置して接着する。
これにより、補強強度を高めることができる。例えば直交して配置する方法を採用できる。尚、溝等を交差させて形成し、その溝等に補強繊維シート又は補強用繊維シート成形物を貼り付けることが望ましいが、交差させる一方にのみ溝等を形成してもよい。
【００１５】
（６）請求項６の発明では、複数の補強用繊維シート又は補強用繊維シート成形物を、並列に配置して接着する。
これにより、補強強度を高めることができる。
【００１６】
（７）請求項７の発明では、コンクリート構造物として、水平方向、垂直方向、鉛直方向、又は斜め方向に配置される構造物が挙げられる。
特に、水平方向に配置される床版や梁の様な場合には、床版においては短辺方向、また梁においては軸方向に対して垂直に大きな力（曲げ応力）が発生するが、本発明の場合には十分な補強強度を有する。
【００１７】
尚、床版や梁などの水平方向に配置される構造材の場合には、力が加わる方向と反対側の面（裏面：下面）〔引張応力側〕に、溝等を形成して補強用繊維シート又は補強用繊維シート成形物を接着すると、引張強度が高い補強用繊維シート又は補強用繊維シート成形物の特性を生かすことができ、補強用繊維シート又は補強用繊維シート成形物が破損し難く、又雨水等の水分が侵入し難いので望ましい。
【００１８】
また、コンクリート構造物としては、鉄筋コンクリート床版、ＰＣ床版、ＰＲＣ床版、ＰＣ桁（プレストレスコンクリート桁）、ＲＣ桁（鉄筋コンクリート桁）、ＰＲＣ桁、鉄筋コンクリート擁壁等が挙げられる。
【００１９】
（８）請求項８〜１０の発明は、コンクリート構造物の表面を切削して補強用繊維シート又は補強用繊維シート成形物を接着する工程を例示したものであり、この方法により、容易に又確実にコンクリート構造物の補強を行うことができる。
【発明を実施するための最良の形態】
【００２０】
次に、本発明の最良の形態の例（実施例）について説明する。
【実施例１】
【００２１】
ａ）まず、本実施例のコンクリート構造物の補強方法により補強された構造物を、図１及び図２に基づいて説明する。
図１に示す様に、本実施例では、コンクリート構造物である床版１の表面、即ち床版１の下面（同図では下面を上方にしてある）３の一部を切削して、長方形状（帯状）の溝５が設けられ、その溝５に、補強用のアラミド繊維シート成形物７が接着されている。
【００２２】
尚、図示しないが、コンクリート構造物の内部には、軸方向に複数の主鉄筋が配置され、その主鉄筋の周囲を囲む様に多数の帯鉄筋が巻かれている。
前記溝５は、例えば約縦４１０ｍｍ×横５０ｍｍ×平均の深さ７ｍｍの帯状であり、下面３の中央に形成されている。また、溝５の底面９は、粗骨材が露出するまで削られている。尚、溝５の深さとしては、例えば鉄筋位置までの範囲で、適宜設定することができる。
【００２３】
前記アラミド繊維シート成形物７は、前記溝５の平面形状とほぼ同様（僅かに小さい寸法）である。つまり、アラミド繊維シート成形物７は、例えば約縦４１０ｍｍ×横５０ｍｍ×厚み０．５７２ｍｍの１枚のシートであり、溝５の底面９全体を覆うように、溝５に嵌め込まれて接着されている。尚、アラミド繊維シート成形物７の厚みとしては、例えば０．１〜１ｍｍの範囲で、適宜設定することができる。また、アラミド繊維シート成形物７は、１枚を用いてもよいが複数枚積層してもよい。
【００２４】
図２に、図１のＡ−Ａ断面を示すが、本実施例では、下面３に形成された溝５の断面コ字状の内周面１１を覆う様に、プライマー層１３が形成され、プライマー層１３の上にパテ材層１４が形成され、パテ材層１４の上に接着層１５が形成され、接着層１５の上にアラミド繊維シート成形物７が配置された構成を有している。
【００２５】
ｂ）次に、本実施例のコンクリート構造物の補強方法を説明する。
1)まず、床版１の下面１に対して、溝削り処理を行う。
具体的には、ダイモンドカッター・ショットブラスト・サンドブラスト・ジェットタガネ・ウォータージェットなどを用いて、床版１の下面１を、その表面から鉄筋位置までの範囲で削り、前記図１に示す溝５を形成する。これにより、コンクリートの（セメントペーストや細骨材等からなる）表面層が除去され、粗骨材が露出した底面９が得られる。
【００２６】
2)次に、形成された溝５の内周面１１に、プライマーを塗布する。これにより、プライマー層１３が形成される。尚、このプライマーとしては、例えば溶剤含有エポキシ樹脂であるジョリシールＪＢＸ−８７（アイカ工業株式会社製）を用いることができる。
【００２７】
3)次に、プライマー層１３の上に、（パテ材層１４となる）パテ材を塗布して溝内の凹凸を平坦な面が形成される。このパテ材としては、例えばエポキシ樹脂であるジョリシールＪＢ−８８（アイカ工業株式会社製）を用いることができる。次に、含浸接着剤を塗布する。これにより、接着層１５が形成される。尚、この含浸接着剤としては、例えばエポキシ樹脂であるジョリシールＪＢＸ−９５（アイカ工業株式会社製）を用いることができる。
【００２８】
4)次に、含浸接着剤が乾く前に、この接着層１５の上に、アラミド繊維シート成形物７を貼り付ける。これにより、含浸接着剤が内側からアラミド繊維シート成形物７内に侵入し、アラミド繊維シート成形物７が強固に接着されることになる。
【００２９】
5)次に、アラミド繊維シート成形物７の上に、含浸接着剤を塗布する。これにより、含浸接着剤が外側からアラミド繊維シート成形物７内に侵入し、アラミド繊維シート成形物７が強固に接着されることになる。
【００３０】
6)次に、アラミド繊維シート成形物７の上に、保護塗装を行う。尚、保護塗装材としては、例えば中塗はエポキシ樹脂塗料であるジョリシールＪＢＸ−９１（アイカ工業株式会社製）、上塗りはウレタン樹脂塗料であるジョリエースＪＵＸ−２９（アイカ工業株式会社製）を採用できる。
【００３１】
従って、上述した方法により、床版１の補強を行うことができる。
ｃ）次に、本実施例の効果を確認するために行った実験例について説明する。
ここでは、下記表１に示す様に、試料No.１〜１０の試料を用いた実験例について説明する。尚、表１では、試料No.６〜１０（実施例１〜４）が本発明の例であり、試料No.１〜６（ブランク、比較例１〜５）が本発明の範囲外の例である。
【００３２】
本実験例では、上述した縦６００mm×横１５０mm×厚み１５０mmのコンクリート構造材を用いた。尚、このコンクリート構造材の圧縮強度は、２４．０Ｎ／mm2（設計基準強度）、３０．４Ｎ／mm2（配合強度）である。
【００３３】
・そして、ブランクとして、シートを貼り付けないものを使用し、その曲げ強度及び歪みを調べた。曲げ強度は、図３（ａ）に示す様に、スパン：４５０ｍｍで、３等分載荷曲げ試験を行った（ＪＩＳ Ａ １１０６）。その試験の破断時の曲げ強度と歪みを、下記表１に記す。（以下試験方法は同様）
尚、図３及び図４の左図は長手方向に沿って破断した縦断面図、右図は長手方向の中央にて長手方向と垂直に破断した横断面図である。
【００３４】
・比較例１として、図３（ｂ）に示す様に、サンディング処理を実施した下面に、その長手方向に沿って、長さ４１０ｍｍ×幅５０ｍｍ×厚み０．５７２ｍｍの１枚のアラミド繊維シート成形物を貼り付けた。
【００３５】
・比較例２として、図３（ｃ）に示す様に、サンディング処理を実施した下面に、格子状にアラミド繊維シート成形物を貼り付けた。つまり、長手方向に、長さ４１０ｍｍ×幅５０ｍｍ×厚み０．５７２ｍｍの１枚のアラミド繊維シート成形物を貼り付けるとともに、それと直交する様に、短手方向に、長さ１５０ｍｍ×幅５０ｍｍ×厚み０．５７２ｍｍの１枚のアラミド繊維シート成形物を等間隔で３枚貼り付けた。
【００３６】
・比較例３として、図３（ｄ）に示す様に、サンディング処理を実施した下面に、平行にアラミド繊維シート成形物を貼り付けた。つまり、長手方向に、長さ４１０ｍｍ×幅２５ｍｍ×厚み０．５７２ｍｍの１枚のアラミド繊維シート成形物を、３０ｍｍの間隔を開けて平行に貼り付けた。
【００３７】
・比較例５として、図３（ｅ）に示す様に、サンディング処理を実施した下面に、格子状にアラミド繊維シート成形物を貼り付けた。つまり、長手方向に、長さ４１０ｍｍ×幅２５ｍｍ×厚み０．５７２ｍｍの１枚のアラミド繊維シート成形物を貼り付けるとともに、それと直交する様に、短手方向に、長さ１５０ｍｍ×幅２５ｍｍ×厚み０．５７２ｍｍの１枚のアラミド繊維シート成形物を等間隔で５枚貼り付けた。
【００３８】
・比較例６として、図３（ｆ）に示す様に、サンディング処理を実施した下面に、長さ４１０ｍｍ×幅１５０ｍｍ×厚み０．５７２ｍｍの１枚のアラミド繊維シート成形物を貼り付けた。これにより、下面の左右両端を除いて、下面全体をシートで覆った。
【００３９】
・実施例１として、図４（ｇ）に示す様に、コンクリート構造体の下面において、その長手方向に、溝削り取り処理により、長さ４１０ｍｍ×幅５０ｍｍ×深さ７ｍｍの溝を形成した。次に、この溝に、ほぼ同様な平面寸法で厚み０．５７２ｍｍの１枚のアラミド繊維シート成形物を貼り付けた。
【００４０】
・実施例２として、図４（ｈ）に示す様に、コンクリート構造体の下面に、格子状に溝を形成し、その溝に格子状にアラミド繊維シート成形物を貼り付けた。つまり、長手方向に、長さ４１０ｍｍ×幅５０ｍｍ×深さ７ｍｍの溝を形成するとともに、短手方向に、長さ１５０ｍｍ×幅５０ｍｍ×深さ５ｍｍの溝を等間隔に３箇所形成し、その溝の底面を覆う様に、溝内に、厚み０．５７２ｍｍの１枚のアラミド繊維シート成形物を縦横格子状にそれぞれ貼り付けた。
【００４１】
・実施例３として、図４（ｉ）に示す様に、コンクリート構造体の下面に、平行に溝を形成し、その溝に平行にアラミド繊維シート成形物を貼り付けた。つまり、長手方向に、長さ４１０ｍｍ×幅２５ｍｍ×深さ７ｍｍの溝を３０ｍｍの間隔を開けて形成し、その溝の底面を覆う様に、厚み０．５７２ｍｍｍの１枚のアラミド繊維シート成形物を平行にそれぞれ貼り付けた。
【００４２】
・実施例４として、図４（ｊ）に示す様に、コンクリート構造体の下面に、格子状に溝を形成するとともに、その溝に格子状にアラミド繊維シート成形物を貼り付けた。つまり、長手方向に、長さ４１０ｍｍ×幅２５ｍｍ×深さ７ｍｍの溝を形成するとともに、それと直交する様に、短手方向に、長さ１５０ｍｍ×幅２５ｍｍ×深さ５ｍｍの溝を、等間隔で５箇所形成し、その溝の底面を覆う様に、厚み０．５７２ｍｍの１枚のアラミド繊維シート成形物を格子状に貼り付けた。
【００４３】
【表１】
2005307439.tif 000003
【００４４】
この表１から明らかな様に、本発明の範囲の実施例１〜４の試料は、同様な寸法のアラミド繊維シート成形物を用いた場合でも、曲げ強度が高く（比較例のアラミド繊維シート成形物同一貼り方に対して１．２〜１．７倍）、大きく歪んでも（比較例のアラミド繊維シート成形物同一貼り方に対して１．５〜２．３倍）破断に到り難いという顕著な効果を奏する。
【００４５】
それに対して、比較例のものは、曲げ強度及び歪みの点で劣っており、好ましくない。
この様に、本実施例では、床版等のコンクリート構造体の下面等に、粗骨材が露出するまで溝を形成し、その溝を埋める様にアラミド繊維シート成形物を接着するので、その曲げ強度及び歪みの特性が優れているという顕著な効果を奏する。
【００４６】
また、アラミド繊維シート成形物をコンクリート構造物の全表面に貼るのではなく、一方向に（又並列に）貼ったり格子状に貼ることにより、コンクリート構造物に入るひび割れ等の劣化状況の目視が容易にできるという利点がある。
【００４７】
更に、雨水等の水分が常時供給される屋外では、コンクリート面に水分が徐々に浸透することにより、コンクリートにアラミド繊維シート成形物を全面貼りすると滞水が発生し、水分によるフクレや剥がれ等の不具合が生じたり、鉄筋を腐食させたり、擦り磨きによるコンクリートの耐力低下などの不具合を生じることがあるが、本実施例では、コンクリート構造物の底面にアラミド繊維シート成形物を貼り付けないことから、滞水することがなくその様な心配はない。
【実施例２】
【００４８】
次に、実施例２のコンクリート構造物の補強方法を説明するが、前記実施例１と同様な内容の説明は省略する。
本実施例は、前記実施例１とは、その補強の手順等が異なるが、コンクリート構造物の構造等は、前記実施例１とほぼ同様であるので、図面は省略する。
【００４９】
1)まず、床版の下面に対して、溝削り処理を行う。
具体的には、ダイモンドカッター・サンドブラスト・ショットブラスト・ジェットタガネ・ウォータージェットなどを用いて、床版の下面を、その表面から鉄筋位置までの範囲で削り、前記実施例１と同様な溝を形成する。
【００５０】
2)次に、形成された溝の内周面に、前記実施例１と同様なパテ材と含浸接着剤を塗布する。
3)次に、含浸接着剤が乾く前に、アラミド繊維シート成形物を貼り付ける。これにより、含浸接着剤が内側からアラミド繊維シート成形物内に侵入し、アラミド繊維シート成形物が強固に接着される。
【００５１】
4)次に、アラミド繊維シート成形物の上に、保護塗装を行う。
従って、上述した方法により、床版の補強を行うことができる。
本実施例によっても、前記実施例１と同様な効果を奏する。
【実施例３】
【００５２】
次に、実施例２のコンクリート構造物の補強方法を説明するが、前記実施例１と同様な内容の説明は省略する。
本実施例は、前記実施例１とは、その補強の手順等が異なるが、コンクリート構造物の構造等は、前記実施例１とほぼ同様であるので、図面は省略する。
【００５３】
1)まず、床版の下面に対して、溝削り処理を行う。
具体的には、ダイモンドカッター・ショットブラスト・ショットブラスト・ジェットタガネ・ウォータジェットなどを用いて、床版の下面を、その表面から５〜３０ｍｍの範囲まで削り、前記実施例１と同様な溝を形成する。
【００５４】
2)次に、形成された溝内に、アラミド繊維シート成形物を配置し、このアラミド繊維シート成形物をアンカー及びファスナーで固定する。
3)次に、アラミド繊維シート成形物の側面を例えば、エポキシ樹脂パテ材、ジョリシールＪＢ−２（アイカ工業株式会社製）等のシール材によりシールする。
【００５５】
4)次に、アラミド繊維シート成形物とコンクリートとの間に、前記実施例１と同様な含浸接着剤を注入して、アラミド繊維シート成形物とコンクリートとを接着する。
5)次に、アラミド繊維シート成形物の上に、保護塗装を行う。
【００５６】
従って、上述した方法により、床版の補強を行うことができる。
本実施例によっても、前記実施例と同様な効果を奏する。
尚、本発明は前記実施例になんら限定されるものではなく、本発明の要旨を逸脱しない範囲において種々の態様で実施しうることはいうまでもない。
【図面の簡単な説明】
【００５７】
【図１】実施例１のコンクリート構造物を示す説明図である。
【図２】実施例１のコンクリート構造物を破断して示す断面図である。
【図３】実験例を示す説明図である。
【図４】実験例を示す説明図である。
【符号の説明】
【００５８】
１…床版
３…下面
５…溝
７…アラミド繊維シート成形物
９…底面
【図１】
2005307439.tif 000004
【図２】
2005307439.tif 000005
【図３】
2005307439.tif 000006
【図４】
2005307439.tif 000007